СПОСОБ МЕХАНИЧЕСКОЙ ОБРАБОТКИ TI, TI-СПЛАВОВ И СПЛАВОВ НА ОСНОВЕ NI

1. Применение режущего инструмента, содержащего подложку из цементированного карбида с градиентной поверхностной зоной толщиной 50-400 мкм, имеющей градиент связующей фазы с наименьшим содержанием связующей фазы в наиболее удаленной части градиентной поверхностной зоны, при этом цементированный карбид содержит графит, в механической обработке Ti, Ti сплавов и сплавов на основе Ni и
в случае, когда используют криогенный хладагент.
2. Применение режущего инструмента по п.1, отличающееся тем, что криогенным хладагентом является жидкий азот.
2
3. Применение режущего инструмента по п.1, отличающееся тем, что криогенным хладагентом является жидкий CO.
p
4. Применение режущего инструмента по любому из предшествующих пунктов, отличающееся тем, что механическая обработка является токарной обработкой при Vc от 30 до 200 м/мин, a от 0,1 до 5 мм и скорости подачи от 0,05 до 0,4 мм/об.
5. Применение режущего инструмента по любому из предшествующих пунктов, отличающееся тем, что криогенный хладагент обеспечивают посредством наружного охлаждения.
6. Применение режущего инструмента по любому из предшествующих пунктов, отличающееся тем, что криогенный хладагент обеспечивают посредством внутреннего охлаждения через держатель инструмента.
7. Применение режущего инструмента по любому из предшествующих пунктов, отличающееся тем, что криогенный хладагент обеспечивают посредством внутреннего охлаждения через держатель инструмента и режущий инструмент в замкнутом цикле.
8. Применение режущего инструмента по любому из предшествующих пунктов, отличающееся тем, что толщина поверхностной зоны подложки из цементированного карбида составляет 120-250 мкм.
9. Применение режущего инструмента по любому из предшествующих пунктов, отличающееся тем, что количество графита в подложке из цементированного карбида является таким, что C-пористость составляет C02-C08.
10. Применение режущего инструмента по любому из предшествующих пунктов, отличающееся тем, что количество графита в подложке из цементированного карбида является таким, что C-пористость составляет C04-C08.
11. Применение режущего инструмента по любому из предшествующих пунктов, отличающееся тем, что в подложке из цементированного карбида графит присутствует в градиентной поверхностной зоне.
12. Применение режущего инструмента по любому из предшествующих пунктов, отличающееся тем, что для подложки из цементированного карбида связующей фазой является кобальт и что содержание кобальта составляет 4-10 масс.%.
13. Применение режущего инструмента по любому из предшествующих пунктов, отличающееся тем, что режущий инструмент не имеет покрытия.
14. Применение режущего инструмента по любому из предшествующих пунктов, отличающееся тем, что режущий инструмент снабжен покрытием.
15. Способ механической обработки Ti, Ti сплавов и сплавов на основе Ni, включающий:
использование режущего инструмента, содержащего подложку из цементированного карбида с градиентной поверхностной зоной толщиной в диапазоне 50-400 мкм, имеющей градиент связующей фазы с наименьшим содержанием связующей фазы в наиболее удаленной от центра части градиентной поверхностной зоны, при этом цементированный карбид содержит графит,
использование криогенного хладагента.